СМЕСИ СИЛАНОВ И СПОСОБ ПРИГОТОВЛЕНИЯ ТАКИХ СМЕСЕЙ СИЛАНОВ
SILANE MIXTURES AND METHOD FOR PREPARATION OF SUCH SILANE MIXTURES

Настоящее изобретение относится к смесям силанов и к способу приготовления таких смесей силанов.
Из ЕР 0670347 и ЕР 0753549 известны резиновые смеси, содержащие по меньшей мере один сшивающий агент, по меньшей мере один наполнитель, при необходимости другие их ингредиенты, а также по меньшей мере одну упрочняющую добавку (активный наполнитель) формулы
1
2
3
4
5
5
6
6
1
(3-1)
m
n
1
20.
Из JP 2012-149189 известен силан формулы (RO)RSi-R-(SR)-S-R, в которой R представляет собой -C(=O)-R, где R обозначает углеводородную группу с C-C
Из ЕР 1375504 известны далее силаны формулы
Из WO 2005/059022 известны резиновые смеси, содержащие силан формулы
Помимо этого известны резиновые смеси, содержащие бифункциональный силан и еще один силан формулы (Y)G(Z) (WO 2012/092062), и резиновые смеси, содержащие бистриэтоксисилилпропилполисульфид и бистриэтоксисилилпропилмоносульфид (ЕР 1085045).
Из ЕР 1928949 известна резиновая смесь, содержащая силаны
5
2
3
2
3
2
6
2
2
6
2
3
2
5
3
(HCO)Si-(CH)-X-(CH)-S-(CH)-X-(CH)-Si(OCH) и/или
5
2
3
2
3
2
10
2
2
6
2
10
2
5
3
(HCO)Si-(CH)-X-(CH)-S-(CH)-X-(CH)-Si(OCH) и
5
2
3
2
3
m
2
3
2
5
3
(HCO)Si-(CH)-S-(CH)-Si(OCH).
В основу настоящего изобретения была положена задача предложить смеси силанов, которые по сравнению с известными из уровня техники силанами при своем применении в составе резиновых смесей обеспечивали бы уменьшение их сопротивления качению, повышение степени усиления и уменьшение истирания.
Объектом изобретения является смесь силанов, содержащая силан формулы I
и силан формулы II
где
1
5
6
5
6
1
10
4
10
r
1
30
2
2
13
27
R имеют одинаковые или разные значения и представляют собой C-Салкоксигруппы, предпочтительно метокси- или этоксигруппы, феноксигруппу, С-Сциклоалкоксигруппы или группу простого алкилового полиэфира -О-(R-О)-R, где R имеют одинаковые или разные значения и представляют собой разветвленную либо неразветвленную, насыщенную либо ненасыщенную, алифатическую, ароматическую либо смешанно алифатически-ароматическую двухвалентную углеводородную группу с С-С, предпочтительно -СН-СН-, r обозначает целое число от 1 до 30, предпочтительно от 3 до 10, a R обозначает незамещенные либо замещенные, разветвленные либо неразветвленные одновалентные алкильные, алкенильные, арильные или аралкильные группы, предпочтительно алкильную группу СН,
2
6
20
1
10
2
20
7
20
R имеют одинаковые или разные значения и представляют собой С-Сарильные группы, предпочтительно фенил, C-Салкильные группы, предпочтительно метил или этил, С-Салкенильную группу, С-Саралкильную группу или галоген, предпочтительно С1,
3
1
30
1
20
1
10
2
7
2
2
2
2
2
2
8
R имеют одинаковые или разные значения и представляют собой разветвленную либо неразветвленную, насыщенную либо ненасыщенную, алифатическую, ароматическую либо смешанно алифатически-ароматическую двухвалентную углеводородную группу с С-С, предпочтительно с С-С, более предпочтительно с C-С, особенно предпочтительно с С-С, наиболее предпочтительно СНСН, СНСНСН и (СН),
4
1
30
1
20
1
10
2
7
2
6
R имеют одинаковые или разные значения и представляют собой разветвленную либо неразветвленную, насыщенную либо ненасыщенную, алифатическую, ароматическую либо смешанно алифатически-ароматическую двухвалентную углеводородную группу с С-С, предпочтительно с С-С, более предпочтительно с C-С, особенно предпочтительно с С-С, наиболее предпочтительно (СН),
у имеют одинаковые или разные значения и представляют собой 1, 2 или 3 и
z обозначает 0, 1, 2 или 3, предпочтительно 0, 1 или 2,
при этом молярное соотношение между силаном формулы I и силаном формулы II составляет от 20:80 до 85:15, предпочтительно от 30:70 до 85:15, особенно предпочтительно от 40:60 до 85:15, наиболее предпочтительно от 50:50 до 85:15.
В предпочтительном варианте смесь силанов может содержать силан формулы I
и силан формулы II
1
2
3
4
где z обозначает 0 или 2, особенно предпочтительно 0, a R, R, R, R и у имеют указанные выше для каждого из них значения.
Предлагаемая в изобретении смесь силанов может содержать дополнительные добавки или может состоять только из силанов формулы I и силанов формулы II.
Предлагаемая в изобретении смесь силанов может содержать олигомеры, которые образуются в результате гидролиза и конденсации силанов формулы I и/или силанов формулы II.
Предлагаемая в изобретении смесь силанов может быть нанесена на носитель, например воск, полимер или сажу (технический углерод). Предлагаемая в изобретении смесь силанов может быть нанесена на диоксид кремния, с которым она при этом может быть связана физически или химически.
3
4
2
2
2
2
2
2
2
2
2
2
3
2
3
3
2
3
2
2
5
2
2
3
3
2
2
2
3
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
2
R, соответственно R могут независимо друг от друга представлять собой -СН-, -СНСН-, -СНСНСН-, -СНСНСНСН-, -СН(СН)-, -СНСН(СН)-, -СН(СН)СН-, -С(СН)-, -СН(СН)-, -СНСНСН(СН)-, -СН(СН)СНСН-, -СНСН(СН)СН-, -СНСНСНСНСН-, -СНСНСНСНСНСН-, -СНСНСНСНСНСНСН-, -СНСНСНСНСНСНСНСН-, -СНСНСНСНСНСНСНСНСН-, -СНСНСНСНСНСНСНСНСНСН-, -СНСНСНСНСНСНСНСНСНСНСНСН-, -СНСНСНСНСНСНСНСНСНСНСНСНСНСН-, -СНСНСНСНСНСНСНСНСНСНСНСНСНСНСНСН-, -СНСНСНСНСНСНСНСНСНСНСНСНСНСНСНСНСНСН- или
1
В предпочтительном варианте R может представлять собой метокси- или этоксигруппу.
3
2
3
2
2
3
2
3
Силаны формулы I в предпочтительном варианте могут представлять собой (EtO)Si-(CH)-SH, (EtO)Si-(CH)-SH или (EtO)Si-(CH)-SH.
3
2
3
Особенно предпочтительным силаном формулы I является (EtO)Si-(CH)-SH.
Силаны формулы II в предпочтительном варианте могут представлять
3
2
2
2
3
собой (EtO)Si-CH-S-CH-S-CH-Si(OEt),
3
2
2
2
2
2
3
(EtO)Si-(CH)-S-CH-S-(CH)-Si(OEt),
3
2
3
2
2
3
3
(EtO)Si-(CH)-S-CH-S-(CH)-Si(OEt),
3
2
2
2
2
3
(EtO)Si-CH-S-(CH)-S-CH-Si(OEt),
3
2
2
2
2
2
2
3
(EtO)Si-(CH)-S-(CH)-S-(CH)-Si(OEt),
3
2
3
2
2
2
3
3
(EtO)Si-(CH)-S-(CH)-S-(CH)-Si(OEt),
3
2
2
3
2
3
(EtO)Si-CH-S-(CH)-S-CH-Si(OEt),
3
2
2
2
3
2
2
3
(EtO)Si-(CH)-S-(CH)-S-(CH)-Si(OEt),
3
2
3
2
3
2
3
3
(EtO)Si-(CH)-S-(CH)-S-(CH)-Si(OEt),
3
2
2
2
3
(EtO)Si-CH-S-(CH)4-S-CH-Si(OEt),
3
2
2
2
2
2
3
(EtO)Si-(CH)-S-(CH)4-S-(CH)-Si(OEt),
3
2
3
2
2
3
3
(EtO)Si-(CH)-S-(CH)4-S-(CH)-Si(OEt),
3
2
2
2
3
(EtO)Si-CH-S-(CH)5-S-CH-Si(OEt),
3
2
2
2
2
2
3
(EtO)Si-(CH)-S-(CH)5-S-(CH)-Si(OEt),
3
2
3
2
2
3
3
(EtO)Si-(CH)-S-(CH)5-S-(CH)-Si(OEt),
3
2
2
2
3
(EtO)Si-CH-S-(CH)6-S-CH-Si(OEt),
3
2
2
2
6
2
2
3
(EtO)Si-(CH)-S-(CH)-S-(CH)-Si(OEt),
3
2
3
2
6
2
3
3
3
2
3
(EtO)Si-(CH)-S-(CH)-S-(CH)-Si(OEt), (EtO)Si-(CH)-Si(OEt),
3
2
2
3
3
2
3
3
3
2
4
3
(EtO)Si-(CH)-Si(OEt), (EtO)Si-(CH)-Si(OEt), (EtO)Si-(CH)-Si(OEt),
3
2
5
3
3
2
6
3
3
2
7
3
(EtO)Si-(CH)-Si(OEt), (EtO)Si-(CH)-Si(OEt), (EtO)Si-(CH)-Si(OEt),
3
2
8
3
3
2
9
3
3
2
10
3
(EtO)Si-(CH)-Si(OEt), (EtO)Si-(CH)-Si(OEt), (EtO)Si-(CH)-Si(OEt),
3
2
2
3
3
2
2
2
2
3
(EtO)Si-(CH)-S-(CH)-Si(OEt), (EtO)Si-(CH)-S-(CH)Si(OEt),
3
2
3
2
3
3
3
2
4
2
4
3
(EtO)Si-(CH)-S-(CH)Si(OEt), (EtO)Si-(CH)-S-(CH)Si(OEt),
3
2
5
2
5
3
3
2
6
2
6
3
(EtO)Si-(CH)-S-(CH)Si(OEt), (EtO)Si-(CH)-S-(CH)Si(OEt),
3
2
7
2
7
3
3
2
8
2
8
3
(EtO)Si-(CH)-S-(CH)Si(OEt), (EtO)Si-(CH)-S-(CH)Si(OEt),
3
2
9
2
9
3
3
2
10
2
10
3
(EtO)Si-(CH)-S-(CH)Si(OEt), (EtO)Si-(CH)-S-(CH)Si(OEt).
Особенно предпочтительными силанами формулы II являются
3
2
3
2
6
2
3
3
3
2
8
3
3
2
3
2
3
3
(EtO)Si-(CH)-S-(CH)-S-(CH)-Si(OEt), (EtO)Si-(CH)-Si(OEt) и (EtO)Si-(CH)-S-(CH)Si(OEt).
3
2
3
3
2
3
2
6
2
3
3
3
2
8
3
3
2
3
2
3
3
Особенно предпочтительна смесь силанов из (EtO)Si-(CH)-SH и (EtO)Si-(CH)-S-(CH)-S-(CH)-Si(OEt), (EtO)Si-(CH)-Si(OEt) или (EtO)Si-(CH)-S-(CH)Si(OEt).
3
2
3
3
2
3
2
6
2
3
3
3
2
8
3
Наиболее предпочтительна смесь силанов из (EtO)Si-(CH)-SH и (EtO)Si-(CH)-S-(CH)-S-(CH)-Si(OEt) или (EtO)Si-(CH)-Si(OEt).
Еще одним объектом изобретения является способ приготовления предлагаемой в изобретении смеси силанов, отличающийся тем, что силан формулы I
и силан формулы II
1
2
3
4
где R, R, R, R, у и z имеют указанные выше значения, смешивают между собой в молярном соотношении от 20:80 до 85:15, более предпочтительно от 30:70 до 85:15, особенно предпочтительно от 40:60 до 85:15, наиболее предпочтительно от 50:50 до 85:15.
В предпочтительном варианте можно смешивать между собой силан формулы I
и силан формулы II
1
2
3
4
где R, R, R, R и у имеют указанные выше значения, a z обозначает 0 или 2, особенно предпочтительно 0.
Предлагаемый в изобретении способ можно проводить в условиях, исключающих доступ воздуха. Предлагаемый в изобретении способ можно проводить в атмосфере защитного газа, например аргона или азота, предпочтительно в атмосфере азота.
Предлагаемый в изобретении способ можно осуществлять при нормальном давлении, повышенном давлении или пониженном давлении. В предпочтительном варианте предлагаемый в изобретении способ можно осуществлять при нормальном давлении. При осуществлении предлагаемого в изобретении способа при повышенном давлении оно может составлять от 1,1 до 100 бар, предпочтительно от 1,1 до 50 бар, особенно предпочтительно от 1,1 до 10 бар, наиболее предпочтительно от 1,1 до 5 бар. При осуществлении предлагаемого в изобретении способа при пониженном давлении оно может составлять от 1 до 1000 мбар, предпочтительно от 250 до 1000 мбар, особенно предпочтительно от 500 до 1000 мбар.
Предлагаемый в изобретении способ можно осуществлять при температуре в пределах от 20 до 100°С, предпочтительно от 20 до 50°С, особенно предпочтительно от 20 до 30°С.
Предлагаемый в изобретении способ можно осуществлять в растворителе, например, метаноле, этаноле, пропаноле, бутаноле, циклогексаноле, N,N-диметилформамиде, диметилсульфоксиде, пентане, гексане, циклогексане, гептане, октане, декане, толуоле, ксилоле, ацетоне, ацетонитриле, тетрахлорметане, хлороформе, дихлорметане, 1,2-дихлорэтане, тетрахлорэтилене, диэтиловом эфире, метил-трет-бутиловом эфире, метилэтилкетоне, тетрагидрофуране, диоксане, пиридине или метилацетате, либо в смеси вышеуказанных растворителей. В предпочтительном варианте предлагаемый в изобретении способ можно проводить в отсутствие растворителя.
Предлагаемую в изобретении смесь силанов можно использовать в качестве усилителей (промоторов) адгезии между неорганическими материалами, например, стеклянными шариками, стеклянной крошкой, стеклянными поверхностями, стекловолокнами или оксидными наполнителями, предпочтительно диоксидом кремния, таким как осажденный диоксид кремния и пирогенный диоксид кремния, и органическими полимерами, например, термореактопластами, термопластами или эластомерами, соответственно в качестве сшивающих агентов и модификаторов оксидных поверхностей.
Предлагаемую в изобретении смесь силанов можно далее использовать в качестве аппретов в наполненных резиновых смесях, например, в резиновых смесях для изготовления протекторов шин, резинотехнических изделий или обувных подошв.
Преимущества предлагаемых в изобретении смесей силанов состоят в том, что при их применении в составе резиновых смесей обеспечиваются их меньшее сопротивление качению, повышенная степень усиления и меньшее истирание.
Примеры
13
3
3
Метод ЯМР: Молярные соотношения и массовые доли, указанные ниже в примерах в качестве результатов анализа, основаны на результатах измерений методом С-ЯМР, проводившихся при следующих параметрах: 100,6 МГц, 1000 сканов, растворитель: CDCl, внутренний стандарт для калибровки: тетраметилсилан, релаксационный реагент: Cr(асас), для определения массовой доли в продукте добавляли в определенном количестве диметилсульфон в качестве внутреннего стандарта и на основании молярных соотношений между продуктами и ним вычисляли массовую долю.
Сравнительный пример 1: бис-(Триэтоксисилилпропил)дисульфид фирмы Evonik Industries AG.
Сравнительный пример 2: 3-Октаноилтио-1-пропилтриэтоксисилан, выпускаемый под маркой NXT фирмой Momentive Performance Materials.
Сравнительный пример 3: (3-Меркаптопропил)триэтоксисилан.
Сравнительный пример 4: Бистриэтоксисилилоктан фирмы ABCR GmbH.
Сравнительный пример 5: бис-(Триэтоксисилилпропил)сульфид
2
13
К раствору хлорпропилтриэтоксисилана (361 г; 1,5 моля; 1,92 экв.) в этаноле (360 мл) порциями добавляли NaS (61,5 г; 0,78 моля; 1,00 экв.) таким образом, чтобы температура не превышала 60°С. По завершении добавления смесь в течение 3 ч нагревали с обратным холодильником, после чего оставляли охлаждаться до комнатной температуры. От продукта реакции путем фильтрации отделяли выпавшие в осадок соли. Путем очистки дистилляцией (0,04 мбара; 110°С) получили продукт (выход: 73%, чистота: >99% по данным анализа С-ЯМР) в виде прозрачной жидкости.
Сравнительный пример 6: 1,6-бис-(Тиопропилтриэтоксисилил)гексан
13
К меркаптопропилтриэтоксисилану (62,0 г; 0,260 моля; 2,10 экв.) дозировали метанолят натрия (21%-ный в EtOH; 82,3 г; 0,254 моля; 2,05 экв.) таким образом, чтобы температура реакции не поднималась выше 35°С. По завершении добавления смесь в течение 2 ч нагревали с обратным холодильником. Затем реакционную смесь в течение 1,5 ч добавляли при 80°С к 1,6-дихлоргексану (19,2 г; 0,124 моля; 1,00 экв.). По завершении добавления смесь в течение 3 ч нагревали с обратным холодильником и после этого оставляли охлаждаться до комнатной температуры. Выпавшие в осадок соли отфильтровывали и от продукта под пониженным давлением отделяли растворитель. Полученный таким путем продукт (выход: 88%, чистота: >99% по данным анализа С-ЯМР) имел вид прозрачной жидкости.
Сравнительный пример 7: В полиэтиленовый плоский пакет помещали навеску из 6,84 мас. части соединения из сравнительного примера 1 и 2,65 мас. части соединения из сравнительного примера 5 и смешивали. Такая смесь соответствует следующему молярному соотношению: 71%
3
2
3
2
2
3
3
2
3
2
3
3
(EtO)Si(CH)S(CH)Si(OEt)3 и 29% (EtO)Si(CH)S(CH)Si(OEt).
Сравнительный пример 8: В полиэтиленовый плоский пакет помещали навеску из 6,84 мас. части соединения из сравнительного примера 1 и 3,65 мас. части соединения из сравнительного примера 5 и смешивали. Такая смесь соответствует следующему молярному соотношению: 64%
3
2
3
2
2
3
3
3
2
3
2
3
3
(EtO)Si(CH)S(CH)Si(OEt) и 36% (EtO)Si(CH)S(CH)Si(OEt).
Сравнительный пример 9: В полиэтиленовый плоский пакет помещали навеску из 6,84 мас. части соединения из сравнительного примера 1 и 4,87 мас. части соединения из сравнительного примера 5 и смешивали. Такая смесь соответствует следующему молярному соотношению: 57%
3
2
3
2
2
3
3
3
2
3
2
3
3
(EtO)Si(CH)S(CH)Si(OEt) и 43% (EtO)Si(CH)S(CH)Si(OEt).
Сравнительный пример 10: В полиэтиленовый плоский пакет помещали навеску из 6,84 мас. части соединения из сравнительного примера 2 и 2,10 мас. части соединения из сравнительного примера 6 и смешивали. Такая смесь соответствует следующему молярному соотношению: 83%
3
2
3
2
6
3
3
2
3
2
6
2
3
3
(EtO)Si(CH)SCO(CH)CH и 17% (EtO)Si(CH)S(CH)S(CH)Si(OEt).
Сравнительный пример 11: В полиэтиленовый плоский пакет помещали навеску из 6,84 мас. части соединения из сравнительного примера 2 и 3,15 мас. части соединения из сравнительного примера 6 и смешивали. Такая смесь соответствует следующему молярному соотношению: 77%
3
2
3
2
6
3
3
2
3
2
6
2
3
3
(EtO)Si(CH)SCO(CH)CH и 23% (EtO)Si(CH)S(CH)S(CH)Si(OEt).
Сравнительный пример 12: В полиэтиленовый плоский пакет помещали навеску из 6,84 мас. части соединения из сравнительного примера 2 и 4,20 мас. части соединения из сравнительного примера 6 и смешивали. Такая смесь соответствует следующему молярному соотношению: 71%
3
2
3
2
6
3
3
2
3
2
6
2
3
3
(EtO)Si(CH)SCO(CH)CH и 29% (EtO)Si(CH)S(CH)S(CH)Si(OEt).
Сравнительный пример 13: В полиэтиленовый плоский пакет помещали навеску из 6,84 мас. части соединения из сравнительного примера 2 и 1,65 мас. части соединения из сравнительного примера 4 и смешивали. Такая смесь соответствует следующему молярному соотношению: 83%
3
2
3
2
6
3
3
2
8
3
(EtO)Si(CH)SCO(CH)CH и 17% (EtO)Si(CH)Si(OEt).
Сравнительный пример 14: В полиэтиленовый плоский пакет помещали навеску из 6,84 мас. части соединения из сравнительного примера 2 и 2,47 мас. части соединения из сравнительного примера 4 и смешивали. Такая смесь соответствует следующему молярному соотношению: 77%
3
2
3
2
6
3
3
2
8
3
(EtO)Si(CH)SCO(CH)CH и 23% (EtO)Si(CH)Si(OEt).
Сравнительный пример 15: В полиэтиленовый плоский пакет помещали навеску из 6,84 мас. части соединения из сравнительного примера 2 и 3,29 мас. части соединения из сравнительного примера 4 и смешивали. Такая смесь соответствует следующему молярному соотношению: 71%
3
2
3
2
6
3
3
2
8
3
(EtO)Si(CH)SCO(CH)CH и 29% (EtO)Si(CH)Si(OEt).
Пример 1: В полиэтиленовый плоский пакет помещали навеску из 6,84 мас. части соединения из сравнительного примера 3 и 3,21 мас. части соединения из сравнительного примера 6 и смешивали. Такая смесь соответствует следующему молярному соотношению: 83%
3
2
3
3
2
3
2
6
2
3
3
(EtO)Si(CH)SH и 17% (EtO)Si(CH)S(CH)S(CH)Si(OEt).
Пример 2: В полиэтиленовый плоский пакет помещали навеску из 6,84 мас. части соединения из сравнительного примера 3 и 4,81 мас. части соединения из сравнительного примера 6 и смешивали. Такая смесь соответствует следующему молярному соотношению: 77%
3
2
3
3
2
3
2
6
2
3
3
(EtO)Si(CH)SH и 23% (EtO)Si(CH)S(CH)S(CH)Si(OEt).
Пример 3: В полиэтиленовый плоский пакет помещали навеску из 6,84 мас. части соединения из сравнительного примера 3 и 2,52 мас. части соединения из сравнительного примера 4 и смешивали. Такая смесь соответствует следующему молярному соотношению: 83%
3
2
3
3
2
8
3
(EtO)Si(CH)SH и 17% (EtO)Si(CH)Si(OEt).
Пример 4: В полиэтиленовый плоский пакет помещали навеску из 6,84 мас. части соединения из сравнительного примера 3 и 3,78 мас. части соединения из сравнительного примера 4 и смешивали. Такая смесь соответствует следующему молярному соотношению: 77%
3
2
3
3
2
8
3
(EtO)Si(CH)SH и 23% (EtO)Si(CH)Si(OEt).
Пример 5: В полиэтиленовый плоский пакет помещали навеску из 6,84 мас. части соединения из сравнительного примера 3 и 2,54 мас. части соединения из сравнительного примера 5 и смешивали. Такая смесь соответствует следующему молярному соотношению: 83%
3
2
3
3
2
3
2
3
3
(EtO)Si(CH)SH и 17% (EtO)Si(CH)S(CH)Si(OEt).
Пример 6: В полиэтиленовый плоский пакет помещали навеску из 6,84 мас. части соединения из сравнительного примера 3 и 3,81 мас. части соединения из сравнительного примера 5 и смешивали. Такая смесь соответствует следующему молярному соотношению: 77%
3
2
3
3
2
3
2
3
3
(EtO)Si(CH)SH и 23% (EtO)Si(CH)S(CH)Si(OEt).
Пример 7: Исследование резинотехнических свойств
Рецептура резиновых смесей приведена ниже в таблице 1. При этом величина "част./100 част, каучука" представляет собой массовую долю соответствующего компонента в пересчете на 100 частей используемого сырого каучука. Все смеси содержат в одинаковом, выраженном в част./100 част. каучука количестве силан формулы I, который в процессе вулканизации реагирует с каучуком, и в разных, выраженных в част./100 част, каучука количествах силан формулы II.
Применяемые материалы:
а) НК ТСК: натуральный каучук (сокращение "ТСК" означает "технически специфицированный каучук");
б) продукт Europrene Neocis BR 40 фирмы Polimeri;
в) Р-СКС: полимеризованный в растворе бутадиен-стирольный каучук Sprintan SLR-4601 фирмы Trinseo;
2
г) диоксид кремния: продукт ULTRASIL VN 3 GR фирмы Evonik Industries AG (осажденный диоксид кремния, БЭТ-поверхность (удельная поверхность, определяемая методом Брунауэра-Эммета-Теллера по адсорбции азота) 175 м/г);
д) масло TDAE: масло типа очищенного дистиллированного ароматического экстракта;
е) 6ПФД: N-(1,3-диметилбутил)-№-фенил-и-фенилендиамин;
ж) ДФГ: N,N'-дифенилгуанидин;
з) ЦБС: N-циклогексил-2-бензотиазолсульфенамид;
и) сера: молотая сера.
95%
100%
Резиновые смеси приготавливали обычным в резиновой промышленности способом в три стадии в лабораторном резиносмесителе объемом от 300 мл до 3 л, при этом сначала на первой стадии смешения (стадия приготовления маточной смеси) все ингредиенты за исключением вулканизующей системы (сера и влияющие на вулканизацию вещества) перемешивали в течение 200-600 секунд при 145-165°С (целевая температура 152-157°С). На второй стадии смесь со стадии 1 еще раз перемешивали, осуществляя ее так называемую перевальцовку. Далее добавлением вулканизующей системы на третьей стадии получали окончательную смесь (стадия приготовления окончательной смеси), перемешивая при этом в течение 180-300 секунд при 90-120°С. Из всех резиновых смесей путем вулканизации, проводимой под давлением при 160-170°С до момента t-t (который определяли путем измерения на вискозиметре с пуансоном в соответствии со стандартом ASTM D 5289-12/ISO 6502), изготавливали образцы для испытаний.
Общий способ приготовления резиновых смесей и получения их вулканизатов описан в справочнике "Rubber Technology Handbook", W. Hofmann, изд-во Hanser Verlag, 1994.
Резинотехнические свойства исследовали по методам, представленным в таблице 2. Результаты исследования резинотехнических свойств представлены в таблице 3.
В сопоставлении со сравнительными резиновыми смесями предлагаемые в изобретении резиновые смеси обладают преимуществами в отношении сопротивления качению (измерения коэффициента tg δ, эластичность по отскоку при 70°С). Предлагаемые в изобретении резиновые смеси обладают также лучшими показателями сопротивления истиранию и более высокой степенью усиления в сравнении с уровнем техники (величина истирания, модуль растяжения при удлинении на 200%).